Procédé de délaitonnage de fibres d’acier revêtues de laiton destinées au renforcement d’articles polymérisés comprenant au moins une étape de traitement électrochimique dans laquelle les fibres d’acier sont immergées dans un bain de traitement comprenant une solution de soude à une concentration comprise entre 10 et 1000 g/l en étant soumises à un courant anodique, l’intensité de courant massique allant de 1 à 2500 A/kg de fibres d’acier, le temps de séjour des fibres d’acier dans le bain étant au moins égal à 7 min et la température du bain de traitement étant au moins égale à 30°C. Procédé de délaitonnage selon la revendication précédente dans lequel la température du bain de traitement est au moins égale à 40°C. Procédé de délaitonnage selon l’une quelconque des revendications précédentes dans lequel l’intensité de courant massique va de 1 à 500 A/kg de fibres d’acier, de manière préférée de 1 à 300 A/kg de fibres d’acier, préférentiellement de 2 à 300 A/kg de fibres d’acier, de manière très préférée de 5 à 20 A/kg de fibres d’acier. Procédé de délaitonnage selon l’une quelconque des revendications précédentes dans lequel la température du bain de traitement est inférieure ou égale à 80°C. Procédé de délaitonnage selon l’une quelconque des revendications précédentes dans lequel la concentration en soude dans le bain de traitement va de 50 à 500 g/l et très préférentiellement de 75 à 300 g/l. Procédé de délaitonnage selon l’une quelconque des revendications précédentes dans lequel les fibres d’acier présentent une teneur en gomme allant de 0 à 15% en poids de fibres d’acier, de préférence va de 0 à 10% en poids de fibres d’acier et de manière préférée va de 0 à 4% en poids de fibres d’acier. Procédé de délaitonnage selon l’une quelconque des revendications précédentes dans lequel la teneur en revêtement métallique en laiton des fibres d’acier va de 0,01 à 0,50% en poids par rapport à la masse de métal des fibres d’acier. Procédé de délaitonnage selon la revendication précédente dans lequel la teneur en cuivre dans les fibres d’acier allant de 0,1 à 0,3% en poids et la teneur en zinc dans les fibres d’acier allant de 0,05 à 0,20% en poids par rapport à la masse de métal des fibres d’acier. Procédé de délaitonnage selon l’une quelconque des revendications précédentes dans lequel les fibres d’acier présentent un diamètre allant de 0,1 mm à 2 mm. Procédé de délaitonnage selon l’une quelconque des revendications précédentes dans lequel les fibres d’acier présentent individuellement une longueur d’au plus 10 cm. Procédé de délaitonnage selon l’une quelconque des revendications précédentes dans lequel le temps de séjour est ajusté de manière à réduire la teneur en revêtement métallique par rapport à la masse de métal des fibres d’acier d’au moins 90%. Procédé de délaitonnage selon l’une quelconque des revendications précédentes dans lequel les articles polymérisés sont des articles de caoutchouc choisis parmi les bandages pour véhicules, les chenilles, les bandes transporteuses, et très préférentiellement sont constitués de bandages pour véhicules. Procédé de délaitonnage selon l’une quelconque des revendications précédentes dans lequel les fibres d’acier sont issues de l’armature de sommet ou de l’armature de carcasse de bandages pour véhicules lorsque ces éléments sont renforcés de fils métalliques. Utilisation de fibres d’acier issues du procédé de délaitonnage selon l’une quelconque des revendications précédentes pour la fabrication de fils de renforcement pour articles polymériques renforcés.